(57)【特許請求の範囲】
【請求項１】
複数種類のマイクロカプセルを含んだ記録層を支持基板上に形成し、該記録層に外部の書き込み装置から電界を印加することにより画像が形成される画像表示媒体において、前記複数種類のマイクロカプセル中にそれぞれ異なる波長の光を選択反射するコレステリック液晶が封入されており、前記マイクロカプセル中に封入されるそれぞれのコレステリック液晶が、４００〜５００ｎｍに選択反射率のピークを有するコレステリック液晶、５００〜６００ｎｍに選択反射率のピークを有するコレステリック液晶、及び６００〜７００ｎｍに選択反射率のピークを有するコレステリック液晶の少なくとも２種と、７００ｎｍ以上の不可視領域に選択反射率のピークを有するコレステリック液晶であり、前記複数種類のマイクロカプセルが、同一の層に含まれていることを特徴とする画像表示媒体。
【請求項２】
請求項１記載の画像表示媒体において、前記マイクロカプセルの種類数をｎ、前記マイクロカプセルの平均球径をｒ、前記マイクロカプセルを含んだ記録層の厚さをｄとした場合に、ｄ≧ｎ*ｒとなることを特徴とする画像表示媒体。
【請求項３】
請求項１または２記載の画像表示媒体において、前記複数種類のマイクロカプセルに封入されるそれぞれのコレステリック液晶の相変化しきい電界が異なることを特徴とする画像表示媒体。
【請求項４】
請求項１または２記載の画像表示媒体において、前記マイクロカプセル中に封入されるそれぞれのコレステリック液晶が、４００〜５００ｎｍに選択反射率のピークを有するコレステリック液晶、５００〜６００ｎｍに選択反射率のピークを有するコレステリック液晶、６００〜７００ｎｍに選択反射率のピークを有するコレステリック液晶、７００ｎｍ以上の不可視領域に選択反射率のピークを有するコレステリック液晶である画像表示媒体であって、前記マイクロカプセルのうち、４００〜５００ｎｍに選択反射率のピークを有するコレステリック液晶、５００〜６００ｎｍに選択反射率のピークを有するコレステリック液晶、および６００〜７００ｎｍに選択反射率のピークを有するコレステリック液晶の相変化しきい電界は同じであり、７００ｎｍ以上の不可視領域に選択反射率のピークを有するコレステリック液晶の相変化しきい電界は異なることを特徴とする画像表示媒体。
【請求項５】
請求項１乃至４のいずれか１項記載の画像表示媒体において、前記支持基板が光吸収層であることを特徴とする画像表示媒体。
【請求項６】
請求項１乃至５のいずれか１項記載の画像表示媒体において、前記支持基板が導電性の媒体であることを特徴とする画像表示媒体。
【請求項７】
請求項１乃至６のいずれか１項記載の画像表示媒体において、前記記録層の上に保護層を形成することを特徴とする画像表示媒体。
【発明の詳細な説明】
【０００１】
【発明の属する技術分野】
本発明は画像表示媒体に関し、詳しくは、外部電界により情報、特にカラー情報の書込み及び消去の繰返しが可能なリライタブルメディア、デジタルペーパー等に使用される画像表示媒体に関する。
【０００２】
【従来の技術】
従来の技術として、特開平６−２５８６２２号公報には、表示・記録媒体，表示・記録方法および表示・記録装置として、種々の波長を選択反射する高分子分散型コレステリック液晶を積層し、加熱しながら電界を印加することによって書き込みが行われ、冷却後，配向状態が無電界で保持されることが記載されている。
【０００３】
また、特開平１１−１４９０８８号公報には、表示記憶媒体，画像書き込み方法および画像書き込み装置として、可視光中の異なる色を選択反射するコレステリック液晶を複数積層した記録媒体が開示されている。この記録媒体は外部から電界を印加することによって画像が書き込まれ、カラー画像を表示できる。コレステリック液晶にはメモリ効果があり、表示画面を無電界で保持することができる。
【０００４】
【発明が解決しようとする課題】
上記特開平１１−１４９０８８号公報で公開されている、外部電界によりコレステリック液晶の相変化を誘起する画像表示方法は、紙ライクのカラー可逆表示媒体として優れている。しかしながら，流動性のある液晶を薄膜状に３層以上積層することは難しく、さらに各液晶層を分離するための中間層を設けなければならないためコストが多大にかかってしまう。
【０００５】
本発明の課題は、このような問題点を解決し、画像表示媒体の作製が容易で、表面輝度が高く、フルカラー表示、不可視情報の付加、白色表示ができる、軽量、高耐久性、低コストの画像表示媒体を提供するにある。
【０００６】
【課題を解決するための手段】
本発明の上記課題は、下記の手段により解決される。
【０００７】
すなわち、本発明によれば、第一に、請求項１では、複数種類のマイクロカプセルを含んだ記録層を支持基板上に形成し、該記録層に外部の書き込み装置から電界を印加することにより画像が形成される画像表示媒体において、前記複数種類のマイクロカプセル中にそれぞれ異なる波長の光を選択反射するコレステリック液晶が封入されている画像表示媒体であることを主要な特徴とする。
【０００８】
第二に、請求項２では、上記請求項１記載の画像表示媒体において、上記マイクロカプセルの種類数をｎ、上記マイクロカプセルの平均球径をｒ、上記マイクロカプセルを含んだ記録層の厚さをｄとした場合に、ｄ≧ｎ* ｒとなる画像表示媒体であることを特徴とする。
【０００９】
第三に、請求項３では、上記請求項１または２記載の画像表示媒体において、上記複数種類のマイクロカプセルに封入されるそれぞれのコレステリック液晶の相変化しきい電界が異なる画像表示媒体であることを特徴とする。
【００１０】
第四に、請求項４では、上記請求項１乃至３のいずれか１項に記載の画像表示媒体において、上記カプセル中に封入されるそれぞれのコレステリック液晶が、４００〜５００ｎｍに選択反射率のピークを有するコレステリック液晶、５００〜６００ｎｍに選択反射率のピークを有するコレステリック液晶、６００〜７００ｎｍに選択反射率のピークを有するコレステリック液晶である画像表示媒体であることを特徴とする。
【００１１】
第五に、請求項５では、上記請求項１乃至４のいずれか１項記載の画像表示媒体において、上記カプセル中に封入されるそれぞれのコレステリック液晶のうち、少なくとも１種類が４００ｎｍ以下または７００ｎｍ以上の不可視領域に選択反射率のピークを有するコレステリック液晶である画像表示媒体であることを特徴とする。
【００１２】
第六に、請求項６では、上記請求項１または２記載の画像表示媒体において、上記カプセル中に封入されるそれぞれのコレステリック液晶が、４００〜５００ｎｍに選択反射率のピークを有するコレステリック液晶、５００〜６００ｎｍに選択反射率のピークを有するコレステリック液晶、６００〜７００ｎｍに選択反射率のピークを有するコレステリック液晶で、かつ、それぞれのコレステリック液晶の相変化しきい電界が同じである画像表示媒体であることを特徴とする。
【００１３】
第七に、請求項７では、上記請求項１または２記載の画像表示媒体において、上記カプセル中に封入されるそれぞれのコレステリック液晶が、４００〜５００ｎｍに選択反射率のピークを有するコレステリック液晶、５００〜６００ｎｍに選択反射率のピークを有するコレステリック液晶、６００〜７００ｎｍに選択反射率のピークを有するコレステリック液晶、４００ｎｍ以下または７００ｎｍ以上の不可視領域に選択反射率のピークを有するコレステリック液晶である画像表示媒体であって、前記カプセルのうち，４００〜５００ｎｍに選択反射率のピークを有するコレステリック液晶、５００〜６００ｎｍに選択反射率のピークを有するコレステリック液晶、および６００〜７００ｎｍに選択反射率のピークを有するコレステリック液晶の相変化しきい電界は同じであり、４００ｎｍ以下または７００ｎｍ以上の不可視領域に選択反射率のピークを有するコレステリック液晶の相変化しきい電界は異なる画像表示媒体であることを特徴とする。
【００１４】
第八に、請求項８では、上記請求項１乃至７のいずれか１項記載の画像表示媒体において、上記支持基板が光吸収層である画像表示媒体であることを特徴とする。
【００１５】
第九に、請求項９では、上記請求項１乃至８のいずれか１項記載の画像表示媒体において、上記支持基板が導電性の媒体である画像表示媒体であることを特徴とする。
【００１６】
第十に、請求項１０では、上記請求項１乃至９のいずれか１項記載の画像表示媒体において、上記記録層の上に保護層を形成する画像表示媒体であることを特徴とする。
【００１７】
【発明の実施の形態】
以下に本発明を実施例に基ずき詳細に説明する。
【００１８】
図１に画像表示媒体の構成例を示す。コレステリック反射色を観察するための光吸収層３を設けた支持基板１の上に、記録層２と透明な表面基板４とを形成する。このうち表面基板４はなくてもよいが，記録層２の保護のためにあったほうが好ましい。
【００１９】
記録層２は主として複数種類のマイクロカプセル５と前記マイクロカプセル５を結着するバインダー７で構成されており、それぞれのマイクロカプセルには、異なる波長の光を選択反射するコレステリック液晶６が封入されている。
【００２０】
本発明において、マイクロカプセル５中に含まれているコレステリック液晶６とは、ネマチック液晶、スメクチック液晶にカイラル剤を添加したものも含める。コレステリック液晶の選択反射光の波長は、液晶の種類、添加するカイラル剤の種類、添加するカイラル剤の量などで調整できる。
【００２１】
支持基板１としては、ガラスや、ポリエチレンテレフタレート、ポリカーボネート、ポリエーテルイミドなどのプラスチックフィルム、シリコンなどが用いられるが、これに限定されない。シート状の記録媒体を得るためには、支持基板１の厚さは１０μm から０．５ｍｍ程度が好ましい。
【００２２】
光吸収層３としては、媒体基板１の裏面側に黒色塗料などを塗布したものが用いられるが、媒体基板１中に黒色顔料が分散されたものでもよい。黒色顔料が分散した支持基板１を用いれば、裏面に塗布する場合より基板が薄く軽量化され、また、塗布工程が必要ないため製造コストが安くなる。
【００２３】
表面基板４としては、透明性と耐熱性に優れるポリエーテルサルフォン、ポリエーテルイミドなどのプラスチックフィルムが好ましいが、これに限定されない。また，記録層を成膜後、ＵＶ硬化樹脂層をコートして硬化させても良い。表面基板の厚さは１μm から３０μm 程度が好ましく、さらに好ましくは１μm から３μm 程度がよい。
【００２４】
画像表示媒体に外部電界を印加する場合、記録層２に印加される電圧をより高くするために、支持基板１ならびに表面基板４の誘電率は高い方が好ましい。
【００２５】
記録層２中のマイクロカプセル５は、ポリウレア樹脂、ポリウレタン樹脂、ポリエステル樹脂、ポリアミド樹脂、ポリスルホンアミド樹脂、エポキシ樹脂、ポリスルフォネート樹脂、ポリカーボネート樹脂などの高分子物質を外殻として、それぞれコレステリック液晶６が封入されている。マイクロカプセル５の粒径は１から１０μｍ程度が好ましい。カプセル化の手法としては，従来知られている各種の方法を用いることができ、例えば，界面重合法，ｉｎ−ｓｉｔｕ重合法、これらを組合わせた方法などの化学的カプセル化方法を用いることができる。
【００２６】
記録層２は、前記マイクロカプセル５を、該マイクロカプセルの外殻における樹脂と異なる樹脂７中に分散してなる。前記樹脂としては、ポリビニルアルコール，ポリアクリレート，ポリメタクリレート，ポリスチレン，ポリエステル，ポリアミド，ポリメチルアクリレート，ポリエチルアクリレート，ポリメチルアクリレート，ポリエチルアクリレート，ポリフッ化ビニリデン，ポリテトラフルオロエチレン，ポリトリフルオロエチルメタクリレート，ポリビニルイソブチルエーテル，ポリビニルイソプロピルエーテル，ウレタンアクリレート，ポリカーボネート，ポリエステルアクリレート，ポリフッ化ビニリデンなどが挙げられ、記録層２の耐久性、屈折率、誘電率などを考慮して最適なものを選択すればよい。
【００２７】
また、記録層２の厚さを均一にするため、記録層２中にスペーサーを含んでもよい。スペーサーとしては、例えば、ジビニルベンゼンとスチレンの共重合体などの真球状プラスチックビーズや、ＳｉＯ２，Ａｌ２Ｏ３などの真球状金属酸化物などの液晶ディスプレイ用の一般的なスペーサーを用いることが考えられる。
【００２８】
記録層２の厚さは，マイクロカプセル５の種類数をｎ、前記マイクロカプセル５の平均球径をｒとした場合にｎ×ｒ以上であることが好ましい。記録層２の厚さがｎ×ｒより薄い場合、全種類のマイクロカプセルが厚さ方向に存在しない確率が高くなるため色表示の欠陥が起こる可能性がある。
【００２９】
正の誘電率異方性を有するコレステリック液晶６をセル中にホモジニアス配向させた場合、図２（ａ）に示すように、螺旋軸が基板に対して垂直となる。この状態はグランジャン組織と呼ばれる。グランジャン組織では、基板に入射した光のうち，螺旋ピッチに依存した波長の光を選択的に反射する。基板に電圧を印加すると、図２（ｂ）に示すように、螺旋構造が解けることなく螺旋軸の方向が基板に対して平行となるような相変化が起こる。この状態はフォーカルコニック組織と呼ばれる。フォーカルコニック組織では、入射光はセルを透過する。さらに高い電圧を印加すると、図２（ｃ）に示すように、螺旋構造が解け、ホメオトロピック配向のネマチック構造に相変化する。ネマチック構造においても基板に対してホメオトロピック配向をしているため、入射光はセルを透過する。
【００３０】
上記のように、正の誘電率異方性を有するコレステリック液晶６は電圧の印加によって３つの構造をとるのであるが、このうち、低電圧を印加したときに現れるフォーカルコニック組織は、基板界面１との効果よりメモリ性を有し、一度この状態になると電界を切っても状態は保持される。一方，高電圧を印加し、ネマチック構造に相変化されるとメモリ性はなくなり、電界を切るとグランジャン組織に再び相変化する。
【００３１】
ここで，パルス電界などで短時間だけ電圧を印加した場合における前記コレステリック液晶６の選択反射率と印加電圧の関係をまとめると、図３に示すようなる。電界を印加しないときはグランジャン組織のため選択反射率が高い。低電界を印加した場合はフォーカルコニック組織となり選択反射率が低くなる。高電界を印加した場合はネマチック構造となり選択反射率が低くなるが、メモリ性がないため、すぐにグランジャン組織に相変化し、結果として選択反射率が高くなる。従って、この原理を用いれば、コレステリック液晶６の選択反射色の可逆的な表示、消去がパルス電界を利用して容易にできる。また、選択反射波長および相変化しきい電界の異なる複数種類のコレステリック液晶６を含んでいる場合は、印加電圧によって様々な色を表示することができる。
【００３２】
前記は、コレステリック液晶６を２枚の基板間に挟んだ場合であり、コレステリック液晶６をマイクロカプセル５中に封入したとすると、無電界の状態でカプセル中のコレステリック液晶６の螺旋軸はランダムな方向になり光が散乱するため、螺旋ピッチに依存した選択反射色が見られない。しかしながら、マイクロカプセル５の外殻に異方性をもたせるとコレステリック液晶６の螺旋軸は一方向に揃い、セル中と同じ挙動を示すため、パルス電界によって選択反射色の可逆的な表示、消去ができる。具体的には、基板１上に記録層２を形成した後、一方側から圧力をかけ、マイクロカプセルの形状に異方性をもたせるなどの物理的手法、マイクロカプセル５の外殻に光分解性分子を分散させておき、一方側から光照射をして、光を吸収した分子だけを選択的に分解することでマイクロカプセ５ルの外殻に異方性をもたせるなどの化学的手法等があるが、その方法は問わない。
【００３３】
本発明における画像表示媒体は複数種類のコレステリック液晶６を含んでいるため外部の書き込み装置から任意の電界を印加すると、それぞれのコレステリック液晶６の相変化しきい電界に応じて液晶相状態が変化し、様々な選択反射色を示す。具体的な構成例として、相変化しきい電界が異なる３種類のコレステリック液晶を含んだ場合における印加電圧と選択反射色の関係を図４に示す。
【００３４】
図４において，３種類のコレステリック液晶（Ａ，Ｂ，Ｃ）の相変化しきい電界に応じた電界強度をＥ１〜Ｅ６とする。Ｅ１＜Ｅa ＜Ｅ２に値する電界強度Ｅa を印加するとコレステリック液晶Ａのみがフォーカルコニック組織に相変化し、選択反射率が低くなる。従って，コレステリック液晶Ｂおよびコレステリック液晶Ｃの選択反射色が表示される。また、Ｅ２＜Ｅb ＜Ｅ３に値する電界強度Ｅb を印加するとコレステリック液晶Ａおよびコレステリック液晶Ｂがフォーカルコニック組織に相変化し、選択反射率が低くなる。従って、コレステリック液晶Ｃの選択反射色のみが表示される。コレステリック液晶Ａのみの単色表示をする場合は、Ｅ４＜Ｅc ＜Ｅ５に値する電界強度Ｅc を印加すればよい。
【００３５】
コレステリック液晶Ｂのみの単色表示をする場合はパルス電界を２回印加すればよい。すなわち、まずＥ５＜Ｅd ＜Ｅ６に値する電界強度Ｅd を印加する。この状態ではコレステリック液晶Ａおよびコレステリック液晶Ｂの選択反射色が表示される。次にＥ１＜Ｅa ＜Ｅ２に値する電界強度Ｅa を印加するとコレステリック液晶Ａがフォーカルコニック組織に相変化し、選択反射率が低くなる。コレステリック液晶Ｃは１回目の電界印加（Ｅd ）でフォーカルコニック組織になり、２回目の電界印加（Ｅa ）では印加電圧が低いため相変化が起こらないため、選択反射率が低い。従って、異なるパルス電界を２回印加することで、コレステリック液晶Ｂのみの単色表示をすることができる。
【００３６】
黒色の表示はＥ３＜Ｅe ＜Ｅ４に値する電界強度Ｅe を印加することで、すべてのコレステリック液晶の選択反射率を低くすればよい。
【００３７】
画像表示媒体中のコレステリック液晶の選択反射率のピークが、青色領域である４００〜５００ｎｍにあるもの、緑色領域である５００〜６００ｎｍにあるもの、赤色領域である６００〜７００ｎｍにあるものを含んでいる場合は、ＲＧＢのフルカラー表示をすることができる。この場合、３色の光を反射させることで白色表示ができる。
【００３８】
また、４００ｎｍ以下または７００ｎｍ以上の不可視領域に選択反射率のピークを有するコレステリック液晶を含んだ場合は、表示媒体中に不可視情報を書き込むことができる。
【００３９】
〔実施例〕
次に、実施例により本発明をさらに詳細に説明する。ただし、本発明は以下の実施例によって限定されるものではない。
参考例１
赤色の選択反射色を示すコレステリック液晶は、正の誘電率異方性を有するネマチック液晶ＺＬＩ４５２０（ＭＥＲＣＫ社製）６８．６ｗｔ％、右旋性のカイラル剤ＣＢ１５（ＭＥＲＣＫ社製）１５．７ｗｔ％、および右旋性のカイラル剤ＣＥ２（ＭＥＲＣＫ社製）１５．７ｗｔ％を混合して調製した。
【００４０】
緑色の選択反射色を示すコレステリック液晶は、正の誘電率異方性を有するネマチック液晶Ｅ１８６（MERCK 社製）７２．２ｗｔ％，右旋性のカイラル剤ＣＢ１５（MERCK 社製）１３．９ｗｔ％，および右旋性のカイラル剤ＣＥ２（MERCK 社製）１３．９ｗｔ％を混合して調製した。
青色の選択反射色を示すコレステリック液晶は、正の誘電率異方性を有するネマチック液晶ＺＬＩ４３８９（MERCK 社製）６５．０ｗｔ％，右旋性のカイラル剤ＣＢ１５（MERCK 社製）１７．５ｗｔ％，および右旋性のカイラル剤ＣＥ２（MERCK 社製）１７．５ｗｔ％を混合して調製した。
【００４１】
調製したそれぞれのコレステリック液晶１５ｇに、酢酸エチル６ｇ及びキシリレンジイソシアネート３モルとトリメチロールプロパン１モルの付加化合物１．５ｇを加え、室温に保った。また、ポリビニルアルコールの４％水溶液３０ｇにジエチレントリアミンの２．５％水溶液を５ｇ添加して水溶性溶媒を調製した。さらに、反応性界面活性剤（ニューフロンティアＮ１７７Ｅ，第一工業製薬社製）３ｇを純水９７ｇに溶解させたものを１０ｇとり、前記２種の溶液と混合させ、室温で乳化分散させ、水中油滴型エマルジョンを得た。このエマルジョンを調製して約１０分経過後にジエチレントリアミンの５％水溶液６．７ｇを徐々に滴下し、６０℃のウォータバスで３時間攪拌し、マイクロカプセル化した。マイクロカプセルの粒系は約８μｍであった。
【００４２】
作製した３種類のマイクロカプセルをポリビニルアルコール水溶液に等量ずつ混合し、この溶液を支持基板上にブレード法で塗布した。記録層の厚さは約３０μｍであった。支持基板としては、裏面に黒色塗料を有した厚さ７５μm のポリエーテルイミドフィルム（住友ベークライト製スミライトFS1401）を用いた。表面基板として厚さ２５μm のポリエーテルサルフォンフィルム（住友ベークライト製スミライトFS1300）によって狭持し、十分に押圧した。
【００４３】
作製した画像表示媒体を、パルス発生器および高圧電源装置に接続された一対のアルミ電極間に挟持し、書き込み電界を印加した。
【００４４】
電圧を印加する前は白色であった。３０Ｖ／μｍの電界を印加すると、印加部に赤色が表示された。その後、６０Ｖ／μｍを印加することで再び白色に戻った。さらに８Ｖ／μｍの電界を印加すると、印加部に青色が表示された。
参考例２
参考例１と同様に画像表示媒体を作製した。作製した画像表示媒体を、パルス発生器および高圧電源装置に接続された一対のアルミ電極間に挟持し、まず４５Ｖ／μｍの電圧を印加し、続いて６Ｖ／μｍの電圧を印加すると、印加部に緑色が表示された。
参考例３
参考例１と同様に画像表示媒体を作製した。作製した画像表示媒体を、パルス発生器および高圧電源装置に接続された一対のアルミ電極間に挟持し、２０Ｖ／μｍの電圧をすると、印加部に黒色が表示された。
実施例４
赤外の選択反射色を示すコレステリック液晶として、正の誘電率異方性を有するネマチック液晶Ｅ４８（ＭＥＲＣＫ社製）７２．０ｗｔ％，右旋性のカイラル剤ＣＢ１５（ＭＥＲＣＫ社製）１４．０ｗｔ％，および右旋性のカイラル剤ＣＥ２（ＭＥＲＣＫ社製）１４．０ｗｔ％を混合して調製した。このコレステリック液晶を参考例１と同様な方法でマイクロカプセル化した。
【００４５】
前記マイクロカプセルと、参考例１で作製したマイクロカプセルのうち青色の選択反射色を示すコレステリック液晶および緑色の選択反射色を示すコレステリック液晶の２種類のマイクロカプセルの合わせて３種類のマイクロカプセルをポリビニルアルコール水溶液に等量ずつ混合し、この溶液を支持基板上にブレード法で塗布した。記録層の厚さは約３０μｍであった。支持基板としては，裏面に黒色塗料を有した厚さ７５μｍのポリエーテルイミドフィルム（住友ベークライト製スミライトＦＳ１４０１）を用いた。表面基板として厚さ２５μｍのポリエーテルサルフォンフィルム（住友ベークライト製スミライトＦＳ１３００）によって狭持し、十分に押圧し、画像表示媒体を作製した。
【００４６】
前記画像表示媒体を、パルス発生器および高圧電源装置に接続された一対のアルミ電極間に挟持し、まず２３Ｖ／μｍの電圧を印加すると、印加部中の赤外の選択反射色を示すコレステリック液晶の相変化が起こり、不可視情報が書き込まれた。
参考例５
赤色の選択反射色を示すコレステリック液晶は、正の誘電率異方性を有するネマチック液晶Ｅ４８（ＭＥＲＣＫ社製）６５．４ｗｔ％，右旋性のカイラル剤ＣＢ１５（ＭＥＲＣＫ社製）１７．３ｗｔ％，および右旋性のカイラル剤ＣＥ２（ＭＥＲＣＫ社製）１７．３ｗｔ％を混合して調製した。
【００４７】
緑色の選択反射色を示すコレステリック液晶は、正の誘電率異方性を有するネマチック液晶Ｅ４８（MERCK 社製）５７．６ｗｔ％，右旋性のカイラル剤ＣＢ１５（MERCK 社製）２１．２ｗｔ％，および右旋性のカイラル剤ＣＥ２（MERCK 社製）２１．２ｗｔ％を混合して調製した。
【００４８】
青色の選択反射色を示すコレステリック液晶は、正の誘電率異方性を有するネマチック液晶Ｅ４８（ＭＥＲＣＫ社製）５１．０ｗｔ％，右旋性のカイラル剤ＣＢ１５（ＭＥＲＣＫ社製）２４．５ｗｔ％，および右旋性のカイラル剤ＣＥ２（ＭＥＲＣＫ社製）２４．５ｗｔ％を混合して調製した。参考例１と同様にマイクロカプセル化したのち、画像表示媒体を作製した。
【００４９】
前記画像表示媒体を、パルス発生器および高圧電源装置に接続された一対のアルミ電極間に挟持し、書き込み電界を印加した。
【００５０】
電圧を印加する前は白色であった。１２Ｖ／μｍの電界を印加すると、印加部に黒色が表示された。
参考例６
支持基板として、１×１０７Ω・ｃｍ程度の抵抗をもちカーボンブラックを分散したポリカーボネートフィルムを用いて、参考例１と同様に画像表示媒体を作製し、書き込み電界を印加した。
【００５１】
６Ｖ／μｍの電界の印加によって、印加部に青色が表示された。他の色も同様に参考例１よりも低い電圧で色が表示された。
【００５２】
【発明の効果】
以上のように、請求項１の画像表示媒体によれば、画像表示媒体にコレステリック液晶を含んだマイクロカプセルを用いたことから、カラー記録層を塗布等の容易な方法で作製することが出来る。
【００５３】
請求項２の画像表示媒体によれば、上記コレステリック液晶を用いた画像表示媒体において、１画素で多色表示が可能になり、表示面の輝度を向上することが出来る。
【００５４】
請求項３の画像表示媒体によれば、外部電界によって各色を独立して制御することから、３色以上の表示が容易に出来る。
【００５５】
請求項４の画像表示媒体によれば、青色、緑色、赤色の選択反射色を利用することから、フルカラーの表示が出来る。
【００５６】
請求項５の画像表示媒体によれば、不可視領域の選択反射色を利用することから、画像表示媒体に不可視情報を付加することが出来る。
【００５７】
請求項６の画像表示媒体によれば、青色、緑色、赤色の選択反射色を同時に発色することから、コントラストの高い良好な白色表示をすることが出来る。
【００５８】
請求項７の画像表示媒体によれば、青色、緑色、赤色の選択反射色を同時に発色することから、コントラストの高い良好な白色表示をすることができ、さらに、不可視領域の選択反射色を利用することから、不可視情報を付加することが出来る。
【００５９】
請求項８の画像表示媒体によれば、支持基板を光吸収層にすることから、画像表示媒体を薄く軽量化することが出来る。
【００６０】
請求項９の画像表示媒体によれば、画像表示媒体中に効率よく電圧を印加することから、外部電界の電圧を小さくすることが出来る。
【００６１】
請求項１０の画像表示媒体によれば、コレステリック液晶を用いた画像表示媒体において、表面保護層を積層することから、記録層の耐久性を向上させることが出来る。
【図面の簡単な説明】
【図１】本発明の画像表示媒体の構成例を示す図である。
【図２】コレステリック液晶の相変化を示す説明図である。
【図３】本発明の画像表示媒体の印加電界強度と選択反射率の関係を示す説明図である。
【図４】本発明の画像表示媒体の３種類のコレステリック液晶を含んだ場合の選択反射率の説明図である。
【符号の説明】
１  支持基板
２  記録層
３  光吸収層
４  表面基板
５  マイクロカプセル
６  コレステリック液晶
７  バインダー
８  基板
９  液晶分子
【図１】
0004824858.tif 000002
【図２】
0004824858.tif 000003
【図３】
0004824858.tif 000004
【図４】
0004824858.tif 000005